(57)【要約】【課題】従来技術においては、高いエネルギー密度の電池の実現が望まれる。【解決手段】空間群Ｆｍ−３ｍに属する結晶構造を有し、下記の組成式（１）により表される化合物を含む正極活物質。  ＬｉｘＭｅｙＯ２・・・式（１）  （ここで、前記ＭｅはＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＮｉとＭｎであるか、または、Ｎｉ、Ｃｏ、Ｆｅ、Ｓｎ、Ｃｕ、Ｍｏ、Ｂｉ、Ｖ、Ｃｒからなる群より選択される一種または二種以上の元素であり、  かつ、下記の条件、０．５≦ｘ／ｙ≦３．０、１．５≦ｘ＋ｙ≦２．３、を満たす。）【選択図】図１
2017152369.tif 000002
【特許請求の範囲】
【請求項１】
空間群Ｆｍ−３ｍに属する結晶構造を有し、下記の組成式（１）により表される化合物を含む正極活物質。
ＬｉｘＭｅｙＯ２・・・式（１）
（ここで、前記ＭｅはＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＮｉとＭｎであるか、または、Ｎｉ、Ｃｏ、Ｆｅ、Ｓｎ、Ｃｕ、Ｍｏ、Ｂｉ、Ｖ、Ｃｒからなる群より選択される一種または二種以上の元素であり、
かつ、下記の条件、
０．５≦ｘ／ｙ≦３．０、
１．５≦ｘ＋ｙ≦２．３、
を満たす。）
【請求項２】
前記Ｍｅは、Ｍｎを含む、
請求項１に記載の正極活物質。
【請求項３】
１．５≦ｘ／ｙ≦２．０、を満たす、
請求項１または２に記載の正極活物質。
【請求項４】
１．９≦ｘ＋ｙ≦２．０、を満たす、
請求項１から３のいずれかに記載の正極活物質。
【請求項５】
請求項１から４のいずれかに記載の正極活物質を含む正極と、
負極と、
電解質と、
を備える、
電池。
【請求項６】
前記正極は、前記正極活物質を主成分として含む正極活物質層を備える、
請求項５に記載の電池。
【請求項７】
前記負極は、リチウムを吸蔵および放出しうる負極活物質を含み、
前記電解質は、非水電解液である、
請求項５または６に記載の電池。
【発明の詳細な説明】
【技術分野】
【０００１】
本開示は、電池用の正極活物質、および、電池に関する。
【背景技術】
【０００２】
特許文献１には、空間群Ｆｍ−３ｍに属する結晶構造を有し、式Ｌｉ１＋ｘＮｂｙＭｅｚＡｐＯ２（ＭｅはＦｅ及び／又はＭｎを含む遷移金属元素、０＜ｘ＜１、０＜ｙ＜０．５、０．２５≦ｚ＜１、ＡはＮｂ、Ｍｅ以外の元素、０≦ｐ≦０．２）で表される正極活物質が、開示されている。
【先行技術文献】
【特許文献】
【０００３】
【特許文献１】国際公開第２０１４／１５６１５３号
【発明の概要】
【発明が解決しようとする課題】
【０００４】
従来技術においては、高いエネルギー密度の電池の実現が望まれる。
【課題を解決するための手段】
【０００５】
本開示の一様態における正極活物質は、空間群Ｆｍ−３ｍに属する結晶構造を有し、下記の組成式（１）により表される化合物を含む。
ＬｉｘＭｅｙＯ２・・・式（１）
ここで、前記ＭｅはＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＮｉとＭｎであるか、または、Ｎｉ、Ｃｏ、Ｆｅ、Ｓｎ、Ｃｕ、Ｍｏ、Ｂｉ、Ｖ、Ｃｒからなる群より選択される一種または二種以上の元素であり、
かつ、下記の条件、
０．５≦ｘ／ｙ≦３．０、
１．５≦ｘ＋ｙ≦２．３、
を満たす。
【発明の効果】
【０００６】
本開示によれば、高いエネルギー密度の電池を実現できる。
【図面の簡単な説明】
【０００７】
【図１】図１は、実施の形態２における電池の一例である電池１０の概略構成を示す断面図である。
【図２】図２は、実施例１の正極活物質の粉末Ｘ線回折チャートを示す図である。
【発明を実施するための形態】
【０００８】
以下、本開示の実施の形態が、説明される。
【０００９】
（実施の形態１）
実施の形態１における正極活物質は、空間群Ｆｍ−３ｍに属する結晶構造を有し、下記の組成式（１）により表される化合物を含む。
ＬｉｘＭｅｙＯ２・・・式（１）
ここで、前記ＭｅはＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＭｎであるか、または、Ｃｏ、Ｆｅ、Ｓｎ、Ｃｕ、Ｍｏ、Ｂｉ、Ｖ、Ｃｒからなる群より選択される一種または二種以上の元素とＮｉとＭｎであるか、または、Ｎｉ、Ｃｏ、Ｆｅ、Ｓｎ、Ｃｕ、Ｍｏ、Ｂｉ、Ｖ、Ｃｒからなる群より選択される一種または二種以上の元素である。
かつ、実施の形態１における正極活物質においては、上述の化合物は、組成式（１）において、下記の条件、
０．５≦ｘ／ｙ≦３．０、
１．５≦ｘ＋ｙ≦２．３、
を満たす。
【００１０】
以上の構成によれば、高いエネルギー密度かつ高容量の電池を実現できる。
【００１１】
上述の化合物を含む正極活物質を用いて、例えばリチウムイオン電池を構成する場合、３．３Ｖ程度の酸化還元電位（Ｌ／Ｌｉ＋基準）を有する。
【００１２】
上述の化合物は、組成式（１）においてｘ／ｙが０．５よりも小さい場合、利用できるＬｉ量が少なくなる。また、Ｌｉの拡散パスが阻害される。このため、容量が不十分となる。
【００１３】
また、上述の化合物は、組成式（１）においてｘ／ｙが３．０よりも大きい場合、充電時におけるＬｉ脱離時に結晶構造が不安定化し、放電時のＬｉ挿入効率が低下する。このため、容量が不十分となる。
【００１４】
また、上述の化合物は、組成式（１）においてｘ＋ｙが１．５よりも小さい場合、合成時に分相し、不純物が多く生成する。このため、容量が不十分となる。
【００１５】
また、上述の化合物は、組成式（１）においてｘ＋ｙが２．３よりも大きい場合、アニオンが欠損した構造となり、充電時におけるＬｉ脱離時に結晶構造が不安定化し、放電時のＬｉ挿入効率が低下する。このため、容量が不十分となる。
【００１６】
組成式（１）で表される化合物は、ＬｉとＭｅが同じサイトに位置していると考えられる。
【００１７】
このため、組成式（１）で表される化合物は、例えば、従来の正極活物質であるＬｉＭｎＯ２よりも、Ｍｅ１原子あたりに、より多くのＬｉを挿入および脱離させることが可能である。
【００１８】
したがって、実施の形態１における正極活物質は、高容量のリチウムイオン電池を実現するのに、適している。
【００１９】
ここで、比較例として、空間群Ｆｍ−３ｍに属する結晶構造を有し、ＭｅにＮｂまたはＴｉを含む組成式（１）で表される化合物を含む正極活物質が、挙げられる。
【００２０】
当該比較例では、Ｍｅとして有効核電荷の低い元素であるＮｂまたはＴｉを用いていることから、作動電圧が低下する。また、Ｎｂは、電子状態的に、酸化還元反応しにくい。このため、Ｎｂは、直接充放電に関与はしない。このため、エネルギー密度が低くなる。
【００２１】
一方で、実施の形態１における正極活物質では、組成式（１）におけるＭｅとして、ＮｂおよびＴｉよりも有効核電荷の高く、かつ、充放電時に酸化還元反応が可能な元素（すなわち、Ｍｎ、Ｎｉ、Ｃｏ、Ｆｅ、Ｓｎ、Ｃｕ、Ｍｏ、Ｂｉ、Ｖ、Ｃｒからなる群より選択される少なくとも一種または二種以上の元素）が用いられる。これにより、作動電圧を高くすることが可能となる。このため、高いエネルギー密度かつ高容量のリチウムイオン電池を実現するのに、適している。
【００２２】
なお、実施の形態１における正極活物質においては、Ｍｅは、Ｍｎ、Ｎｉ、Ｃｏ、Ｆｅ、Ｓｎ、Ｃｕ、Ｍｏ、Ｂｉ、Ｖ、Ｃｒからなる群より選択される一種の元素の単体であってもよい。
【００２３】
もしくは、実施の形態１における正極活物質においては、Ｍｅは、Ｃｏ、Ｆｅ、Ｓｎ、Ｃｕ、Ｍｏ、Ｂｉ、Ｖ、Ｃｒからなる群より選択される一種または二種以上の元素とＭｎとからなる固溶体であってもよい。または、Ｍｅは、Ｃｏ、Ｆｅ、Ｓｎ、Ｃｕ、Ｍｏ、Ｂｉ、Ｖ、Ｃｒからなる群より選択される一種または二種以上の元素とＮｉとＭｎとからなる固溶体であってもよい。または、Ｎｉ、Ｃｏ、Ｆｅ、Ｓｎ、Ｃｕ、Ｍｏ、Ｂｉ、Ｖ、Ｃｒからなる群より選択される二種以上の元素からなる固溶体であってもよい。
【００２４】
また、実施の形態１における正極活物質においては、上述のＬｉｘＭｅｙＯ２において、Ｌｉの一部が、ＮａあるいはＫなどのアルカリ金属で、置換されていてもよい。
【００２５】
また、実施の形態１における正極活物質は、上述の化合物を、主成分として、含んでもよい。
【００２６】
すなわち、実施の形態１における正極活物質は、上述の化合物を、５０重量％以上、含んでもよい。
【００２７】
以上の構成によれば、より高いエネルギー密度かつ高容量の電池を実現できる。
【００２８】
なお、実施の形態１の正極活物質は、上述の化合物を主成分として含みながら、さらに、不可避的な不純物、または、上述の化合物を合成する際に用いられる出発原料および副生成物および分解生成物など、を含んでいてもよい。
【００２９】
また、実施の形態１の正極活物質は、上述の化合物を、例えば、混入が不可避的な不純物を除いて、９０重量％〜１００重量％、含んでもよい。
【００３０】
以上の構成によれば、より高いエネルギー密度かつより高容量の電池を実現できる。
【００３１】
また、実施の形態１における正極活物質においては、Ｍｅは、Ｍｎを含んでもよい。
【００３２】
すなわち、Ｍｅは、Ｍｎであってもよい。もしくは、Ｍｅは、Ｃｏ、Ｆｅ、Ｓｎ、Ｃｕ、Ｍｏ、Ｂｉ、Ｖ、Ｃｒからなる群より選択される一種または二種以上の元素とＭｎとからなる固溶体であってもよい。または、Ｍｅは、Ｃｏ、Ｆｅ、Ｓｎ、Ｃｕ、Ｍｏ、Ｂｉ、Ｖ、Ｃｒからなる群より選択される一種または二種以上の元素とＮｉとＭｎとからなる固溶体であってもよい。
【００３３】
以上の構成によれば、より高いエネルギー密度かつより高容量の電池を実現できる。
【００３４】
また、実施の形態１における正極活物質においては、上述の化合物は、組成式（１）において、１．５≦ｘ／ｙ≦２．０、を満たす化合物であってもよい。
【００３５】
以上の構成によれば、より高いエネルギー密度かつより高容量の電池を実現できる。
【００３６】
また、実施の形態１における正極活物質においては、上述の化合物は、組成式（１）において、１．９≦ｘ＋ｙ≦２．０、を満たす化合物であってもよい。
【００３７】
以上の構成によれば、より高いエネルギー密度かつより高容量の電池を実現できる。
【００３８】
＜化合物の作製方法＞
以下に、実施の形態１の正極活物質に含まれる上述の化合物の製造方法の一例が、説明される。
【００３９】
組成式（１）で表される化合物は、例えば、次の方法により、作製されうる。
【００４０】
Ｌｉを含む原料、Ｏを含む原料、および、Ｍｅを含む原料を用意する。例えば、Ｌｉを含む原料としては、Ｌｉ２Ｏ、Ｌｉ２Ｏ２等の酸化物、Ｌｉ２ＣＯ３、ＬｉＯＨ等の塩類、ＬｉＭｅＯ２、ＬｉＭｅ２Ｏ４等のリチウム複合遷移金属酸化物、など、が挙げられる。Ｍｅを含む原料としては、Ｍｅ２Ｏ３等の各種の酸化状態の酸化物、ＭｅＣＯ３、ＭｅＮＯ３等の塩類、Ｍｅ（ＯＨ）２、ＭｅＯＯＨ等の水酸化物、ＬｉＭｅＯ２、ＬｉＭｅ２Ｏ４等のリチウム複合遷移金属酸化物、など、が挙げられる。例えば、ＭｅがＭｎの場合には、Ｍｎを含む原料としては、Ｍｎ２Ｏ３等の各種の酸化状態の酸化マンガン、ＭｎＣＯ３、ＭｎＮＯ３等の塩類、Ｍｎ（ＯＨ）２、ＭｎＯＯＨ等の水酸化物、ＬｉＭｎＯ２、ＬｉＭｎ２Ｏ４等のリチウム複合遷移金属酸化物、など、が挙げられる。
【００４１】
これらの原料を、組成式（１）に示したモル比となるように、原料を秤量する。
【００４２】
これにより、組成式（１）における「ｘ、および、ｙ」を、組成式（１）が満たす条件の範囲において、変化させることができる。
【００４３】
秤量した原料を、例えば、乾式法または湿式法で混合し、１０時間以上メカノケミカルに反応させることで、組成式（１）で表される化合物を得ることができる。例えば、ボールミルなどの混合装置を使用することができる。
【００４４】
用いる原料、および、原料混合物の混合条件を調整することにより、実質的に、組成式（１）で表される化合物を得ることができる。
【００４５】
前駆体にリチウム遷移金属複合酸化物を用いることで、各種元素のミキシングのエネルギーを、より低下させることができる。これにより、より純度の高い、組成式（１）で表される化合物が、得られる。
【００４６】
得られた組成式（１）で示される化合物の組成は、例えば、ＩＣＰ発光分光分析法および不活性ガス溶融−赤外線吸収法により決定することができる。
【００４７】
また、粉末Ｘ線分析によって結晶構造の空間群を決定することにより、組成式（１）で示される化合物を同定することができる。
【００４８】
以上のように、実施の形態１のある一様態における正極活物質の製造方法は、原料を用意する工程（ａ）と、原料をメカノケミカルに反応させることにより正極活物質を得る工程（ｂ）と、を包含する。
【００４９】
また、上述の工程（ａ）は、Ｌｉを含む原料とＭｅを含む原料とを、Ｍｅに対してＬｉが０．５以上３．０以下のモル比となる割合で混合し、混合原料を調整する工程を、包含してもよい。
【００５０】
このとき、上述の工程（ａ）は、原料となるリチウム遷移金属複合酸化物を、公知の方法で作製する工程を、包含してもよい。
【００５１】
また、上述の工程（ａ）においては、Ｍｅに対してＬｉが１．５以上２．０以下のモル比となる割合で混合し、混合原料を調整する工程を、包含してもよい。
【００５２】
また、上述の工程（ｂ）においては、ボールミルを用いてメカノケミカルに原料を反応させる工程を、包含してもよい。
【００５３】
以上のように、組成式（１）で表される化合物は、前駆体（例えば、Ｌｉ２Ｏ、酸化遷移金属、リチウム複合遷移金属、など）を、遊星型ボールミルを用いて、メカノケミカルの反応をさせることによって、合成され得る。
【００５４】
このとき、前駆体の混合比を調整することで、より多くのＬｉ原子を含ませることができる。
【００５５】
（実施の形態２）
以下、実施の形態２が説明される。なお、上述の実施の形態１と重複する説明は、適宜、省略される。
【００５６】
実施の形態２における電池は、上述の実施の形態１における正極活物質を含む正極と、負極と、電解質と、を備える。
【００５７】
以上の構成によれば、高いエネルギー密度かつ高容量の電池を実現できる。
【００５８】
すなわち、上述の実施の形態１で説明されたように、正極活物質が、Ｍｅ１原子に対して、多くのＬｉ原子を含む。したがって、高容量の電池を実現することが可能となる。
【００５９】
実施の形態２における電池は、例えば、リチウムイオン二次電池、非水電解質二次電池、全固体二次電池、など、として、構成されうる。
【００６０】
実施の形態２における電池においては、正極は、正極活物質層を備えてもよい。このとき、正極活物質層は、上述の実施の形態１における正極活物質（上述の実施の形態１における化合物）を、主成分として（すなわち、正極活物質層の全体に対する重量割合で５０％以上（５０重量％以上））、含んでもよい。
【００６１】
以上の構成によれば、より高いエネルギー密度かつより高容量の電池を実現できる。
【００６２】
もしくは、実施の形態２における電池においては、正極活物質層は、上述の実施の形態１における正極活物質（上述の実施の形態１における化合物）を、正極活物質層の全体に対する重量割合で７０％以上（７０重量％以上）、含んでもよい。
【００６３】
以上の構成によれば、より高いエネルギー密度かつより高容量の電池を実現できる。
【００６４】
もしくは、実施の形態２における電池においては、正極活物質層は、上述の実施の形態１における正極活物質（上述の実施の形態１における化合物）を、正極活物質層の全体に対する重量割合で９０％以上（９０重量％以上）、含んでもよい。
【００６５】
以上の構成によれば、より高いエネルギー密度かつより高容量の電池を実現できる。
【００６６】
また、実施の形態２における電池において、例えば、負極は、リチウムを吸蔵および放出しうる負極活物質（例えば、リチウムを吸蔵および放出する特性を有する負極活物質）を含んでもよい。
【００６７】
また、実施の形態２における電池において、例えば、電解質は、非水電解質（例えば、非水電解液）または固体電解質であってもよい。
【００６８】
図１は、実施の形態２における電池の一例である電池１０の概略構成を示す断面図である。
【００６９】
図１に示されるように、電池１０は、正極２１と、負極２２と、セパレータ１４と、ケース１１と、封口板１５と、ガスケット１８と、を備えている。
【００７０】
セパレータ１４は、正極２１と負極２２との間に、配置されている。
【００７１】
正極２１と負極２２とセパレータ１４とには、非水電解質（例えば、非水電解液）が含浸されている。
【００７２】
正極２１と負極２２とセパレータ１４とによって、電極群が形成されている。
【００７３】
電極群は、ケース１１の中に収められている。
【００７４】
ガスケット１８と封口板１５とにより、ケース１１が閉じられている。
【００７５】
正極２１は、正極集電体１２と、正極集電体１２の上に配置された正極活物質層１３と、を備えている。
【００７６】
正極集電体１２は、例えば、金属材料（アルミニウム、ステンレス鋼、アルミニウム合金、など）で作られている。
【００７７】
なお、正極集電体１２を省略し、ケース１１を正極集電体として使用することも可能である。
【００７８】
正極活物質層１３は、上述の実施の形態１における正極活物質を含む。
【００７９】
正極活物質層１３は、必要に応じて、例えば、添加剤（導電剤、イオン伝導補助剤、結着剤、など）を含んでいてもよい。また、正極活物質層１３は、上述の実施の形態１における正極活物質とは異なる、一般に公知の二次電池用の正極活物質（例えば、ＮＣＡ系活物質など）を含んでもよい。
【００８０】
負極２２は、負極集電体１６と、負極集電体１６の下に配置された負極活物質層１７と、を備えている。
【００８１】
負極集電体１６は、例えば、金属材料（アルミニウム、ステンレス鋼、アルミニウム合金、など）で作られている。
【００８２】
なお、負極集電体１６を省略し、封口板１５を負極集電体として使用することも可能である。
【００８３】
負極活物質層１７は、負極活物質を含んでいる。
【００８４】
負極活物質層１７は、必要に応じて、例えば、添加剤（導電剤、イオン伝導補助剤、結着剤、など）を含んでいてもよい。
【００８５】
負極活物質として、一般に公知の二次電池用の負極活物質（例えば、金属材料、炭素材料、酸化物、窒化物、錫化合物、珪素化合物、など）が使用されうる。
【００８６】
金属材料は、単体の金属であってもよい。もしくは、金属材料は、合金であってもよい。金属材料の例として、リチウム金属、リチウム合金、など、が挙げられる。
【００８７】
炭素材料の例として、天然黒鉛、コークス、黒鉛化途上炭素、炭素繊維、球状炭素、人造黒鉛、非晶質炭素、など、が挙げられる。
【００８８】
容量密度の観点から、珪素（Ｓｉ）、錫（Ｓｎ）、珪素化合物、錫化合物、を好適に使用できる。珪素化合物および錫化合物は、それぞれ、合金または固溶体であってもよい。
【００８９】
珪素化合物の例として、ＳｉＯｘ（ここで、０．０５＜ｘ＜１．９５）が挙げられる。また、ＳｉＯｘの一部の珪素を他の元素で置換することによって得られた化合物（合金又は固溶体）も使用できる。ここで、他の元素とは、ホウ素、マグネシウム、ニッケル、チタン、モリブデン、コバルト、カルシウム、クロム、銅、鉄、マンガン、ニオブ、タンタル、バナジウム、タングステン、亜鉛、炭素、窒素及び錫からなる群より選択される少なくとも１種である。
【００９０】
錫化合物の例として、Ｎｉ２Ｓｎ４、Ｍｇ２Ｓｎ、ＳｎＯｘ（ここで、０＜ｘ＜２）、ＳｎＯ２、ＳｎＳｉＯ３、など、が挙げられる。これらから選択される１種の錫化合物が、単独で使用されてもよい。もしくは、これらから選択される２種以上の錫化合物の組み合わせが、使用されてもよい。
【００９１】
また、負極活物質の形状は特に限定されない。負極活物質としては、公知の形状（粒子状、繊維状、など）を有する負極活物質が使用されうる。
【００９２】
また、リチウムを負極活物質層１７に補填する（吸蔵させる）ための方法は、特に限定されない。この方法としては、具体的には、（ａ）真空蒸着法などの気相法によってリチウムを負極活物質層１７に堆積させる方法、（ｂ）リチウム金属箔と負極活物質層１７とを接触させて両者を加熱する方法がある。いずれの方法においても、熱によってリチウムを負極活物質層１７に拡散させることができる。また、リチウムを電気化学的に負極活物質層１７に吸蔵させる方法もある。具体的には、リチウムを有さない負極２２およびリチウム金属箔（正極）を用いて電池を組み立てる。その後、負極２２にリチウムが吸蔵されるように、その電池を充電する。
【００９３】
正極２１および負極２２の結着剤としては、ポリフッ化ビニリデン、ポリテトラフルオロエチレン、ポリエチレン、ポリプロピレン、アラミド樹脂、ポリアミド、ポリイミド、ポリアミドイミド、ポリアクリルニトリル、ポリアクリル酸、ポリアクリル酸メチルエステル、ポリアクリル酸エチルエステル、ポリアクリル酸ヘキシルエステル、ポリメタクリル酸、ポリメタクリル酸メチルエステル、ポリメタクリル酸エチルエステル、ポリメタクリル酸ヘキシルエステル、ポリ酢酸ビニル、ポリビニルピロリドン、ポリエーテル、ポリエーテルサルフォン、ヘキサフルオロポリプロピレン、スチレンブタジエンゴム、カルボキシメチルセルロース、など、が使用されうる。または、結着剤として、テトラフルオロエチレン、ヘキサフルオロエチレン、ヘキサフルオロプロピレン、パーフルオロアルキルビニルエーテル、フッ化ビニリデン、クロロトリフルオロエチレン、エチレン、プロピレン、ペンタフルオロプロピレン、フルオロメチルビニルエーテル、アクリル酸、ヘキサジエン、からなる群より選択される２種以上の材料の共重合体が、使用されてもよい。さらに、上述の材料から選択される２種以上の材料の混合物が、結着剤として、使用されてもよい。
【００９４】
正極２１および負極２２の導電剤としては、グラファイト、カーボンブラック、導電性繊維、フッ化黒鉛、金属粉末、導電性ウィスカー、導電性金属酸化物、有機導電性材料、など、が使用されうる。グラファイトの例としては、天然黒鉛および人造黒鉛が挙げられる。カーボンブラックの例としては、アセチレンブラック、ケッチェンブラック（登録商標）、チャンネルブラック、ファーネスブラック、ランプブラック、サーマルブラックが挙げられる。金属粉末の例としては、アルミニウム粉末が挙げられる。導電性ウィスカーの例としては、酸化亜鉛ウィスカーおよびチタン酸カリウムウィスカーが挙げられる。導電性金属酸化物の例としては、酸化チタンが挙げられる。有機導電性材料の例としては、フェニレン誘導体が挙げられる。
【００９５】
セパレータ１４としては、大きいイオン透過度および十分な機械的強度を有する材料が使用されうる。このような材料の例としては、微多孔性薄膜、織布、不織布、など、が挙げられる。具体的に、セパレータ１４は、ポリプロピレン、ポリエチレンなどのポリオレフィンで作られていることが望ましい。ポリオレフィンで作られたセパレータ１４は、優れた耐久性を有するだけでなく、過度に加熱されたときにシャットダウン機能を発揮できる。セパレータ１４の厚さは、例えば、１０〜３００μｍ（又は１０〜４０μｍ）の範囲にある。セパレータ１４は、１種の材料で構成された単層膜であってもよい。もしくは、セパレータ１４は、２種以上の材料で構成された複合膜（または、多層膜）であってもよい。セパレータ１４の空孔率は、例えば、３０〜７０％（又は３５〜６０％）の範囲にある。「空孔率」とは、セパレータ１４の全体の体積に占める空孔の体積の割合を意味する。「空孔率」は、例えば、水銀圧入法によって測定される。
【００９６】
非水電解液は、非水溶媒と、非水溶媒に溶けたリチウム塩と、を含む。
【００９７】
非水溶媒としては、環状炭酸エステル溶媒、鎖状炭酸エステル溶媒、環状エーテル溶媒、鎖状エーテル溶媒、環状エステル溶媒、鎖状エステル溶媒、フッ素溶媒、など、が使用されうる。
【００９８】
環状炭酸エステル溶媒の例としては、エチレンカーボネート、プロピレンカーボネート、ブチレンカーボネート、など、が挙げられる。
【００９９】
鎖状炭酸エステル溶媒の例としては、ジメチルカーボネート、エチルメチルカーボネート、ジエチルカーボネート、など、が挙げられる。
【０１００】
環状エーテル溶媒の例としては、テトラヒドロフラン、１，４−ジオキサン、１，３−ジオキソラン、など、が挙げられる。
【０１０１】
鎖状エーテル溶媒としては、１，２−ジメトキシエタン、１，２−ジエトキシエタン、など、が挙げられる。
【０１０２】
環状エステル溶媒の例としては、γ−ブチロラクトン、など、が挙げられる。
【０１０３】
鎖状エステル溶媒の例としては、酢酸メチル、など、が挙げられる。
【０１０４】
フッ素溶媒の例としては、フルオロエチレンカーボネート、フルオロプロピオン酸メチル、フルオロベンゼン、フルオロエチルメチルカーボネート、フルオロジメチレンカーボネート、フルオロニトリルなど、が挙げられる。
【０１０５】
非水溶媒として、これらから選択される１種の非水溶媒が、単独で、使用されうる。もしくは、非水溶媒として、これらから選択される２種以上の非水溶媒の組み合わせが、使用されうる。
【０１０６】
非水電解液には、フルオロエチレンカーボネート、フルオロプロピオン酸メチル、フルオロベンゼン、フルオロエチルメチルカーボネート、フルオロジメチレンカーボネートからなる群より選択される少なくとも１種のフッ素溶媒が含まれていてもよい。
【０１０７】
これらのフッ素溶媒が非水電解液に含まれていると、非水電解液の耐酸化性が向上する。
【０１０８】
その結果、高い電圧で電池１０を充電する場合にも、電池１０を安定して動作させることが可能となる。
【０１０９】
リチウム塩としては、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、など、が使用されうる。リチウム塩として、これらから選択される１種のリチウム塩が、単独で、使用されうる。もしくは、リチウム塩として、これらから選択される２種以上のリチウム塩の混合物が、使用されうる。リチウム塩の濃度は、例えば、０．５〜２ｍｏｌ／リットルの範囲にある。
【０１１０】
固体電解質としては、有機ポリマー固体電解質、酸化物固体電解質、硫化物固体電解質、など、が用いられる。
【０１１１】
有機ポリマー固体電解質としては、例えば、高分子化合物とリチウム塩との化合物が用いられうる。
【０１１２】
高分子化合物はエチレンオキシド構造を有していてもよい。エチレンオキシド構造を有することで、リチウム塩を多く含有することができ、イオン導電率をより高めることができる。
【０１１３】
酸化物固体電解質としては、例えば、ＬｉＴｉ２（ＰＯ４）３およびその元素置換体を代表とするＮＡＳＩＣＯＮ型固体電解質、（ＬａＬｉ）ＴｉＯ３系のペロブスカイト型固体電解質、Ｌｉ１４ＺｎＧｅ４Ｏ１６、Ｌｉ４ＳｉＯ４、ＬｉＧｅＯ４およびその元素置換体を代表とするＬＩＳＩＣＯＮ型固体電解質、Ｌｉ７Ｌａ３Ｚｒ２Ｏ１２およびその元素置換体を代表とするガーネット型固体電解質、Ｌｉ３ＮおよびそのＨ置換体、Ｌｉ３ＰＯ４およびそのＮ置換体、など、が用いられうる。
【０１１４】
硫化物固体電解質としては、例えば、Ｌｉ２Ｓ−Ｐ２Ｓ５、Ｌｉ２Ｓ−ＳｉＳ２、Ｌｉ２Ｓ−Ｂ２Ｓ３、Ｌｉ２Ｓ−ＧｅＳ２、Ｌｉ３．２５Ｇｅ０．２５Ｐ０．７５Ｓ４、Ｌｉ１０ＧｅＰ２Ｓ１２、など、が用いられうる。また、これらに、ＬｉＸ（Ｘ：Ｆ、Ｃｌ、Ｂｒ、Ｉ）、ＭＯｐ、ＬｉｑＭＯｐ（Ｍ：Ｐ、Ｓｉ、Ｇｅ、Ｂ、Ａｌ、Ｇａ、Ｉｎのいずれか）（ｐ、ｑ：自然数）などが、添加されてもよい。
【０１１５】
これらの中でも、特に、硫化物固体電解質は、成形性に富み、イオン伝導性が高い。このため、固体電解質として、硫化物固体電解質を用いることで、より高エネルギー密度の電池を実現できる。
【０１１６】
また、硫化物固体電解質の中でも、Ｌｉ２Ｓ−Ｐ２Ｓ５は、電気化学的安定性が高く、よりイオン伝導性が高い。このため、固体電解質として、Ｌｉ２Ｓ−Ｐ２Ｓ５を用いれば、より高エネルギー密度の電池を実現できる。
【０１１７】
なお、実施の形態２における電池は、コイン型、円筒型、角型、シート型、ボタン型、扁平型、積層型、など、種々の形状の電池として、構成されうる。
【実施例】
【０１１８】
＜実施例１＞
［正極活物質の作製］
公知の方法でリチウム複合マンガン酸化物（Ｌｉ２ＭｎＯ３）を得た。
【０１１９】
得られたＬｉ２ＭｎＯ３とＣｏＯをＬｉ２ＭｎＯ３／ＣｏＯ＝３／１のモル比でそれぞれ秤量した。
【０１２０】
得られた原料を、適量のφ３ｍｍのジルコニア製ボールと共に、４５ｃｃジルコニア製容器に入れ、アルゴングローブボックス内で密閉した。
【０１２１】
アルゴングローブボックスから取り出し、遊星型ボールミルで、６００ｒｐｍで３０時間処理した。
【０１２２】
得られた化合物に対して、粉末Ｘ線回折測定を実施した。
【０１２３】
測定の結果が、図２に示される。
【０１２４】
得られた化合物の空間群は、Ｆｍ−３ｍであった。
【０１２５】
また、得られた化合物の組成を、ＩＣＰ発光分光分析法および不活性ガス溶融―赤外線吸収法により求めた。
【０１２６】
その結果、得られた化合物の組成は、Ｌｉ１．２Ｍｎ０．６Ｃｏ０．２Ｏ２であった。
【０１２７】
［電池の作製］
次に、７０質量部の上述の化合物と、２０質量部の導電剤と、１０質量部のポリフッ化ビニリデン（ＰＶＤＦ）と、適量の２−メチルピロリドン（ＮＭＰ）とを、混合した。これにより、正極合剤スラリーを得た。
【０１２８】
２０μｍの厚さのアルミニウム箔で形成された正極集電体の片面に、正極合剤スラリーを塗布した。
【０１２９】
正極合剤スラリーを乾燥および圧延することによって、正極活物質層を備えた厚さ６０μｍの正極板を得た。
【０１３０】
得られた正極板を、直径１２．５ｍｍの円形状に打ち抜くことによって、正極を得た。
【０１３１】
また、厚さ３００μｍのリチウム金属箔を、直径１４．０ｍｍの円形状に打ち抜くことによって、負極を得た。
【０１３２】
また、フルオロエチレンカーボネート（ＦＥＣ）とエチレンカーボネート（ＥＣ）とエチルメチルカーボネート（ＥＭＣ）とを、１：１：６の体積比で混合して、非水溶媒を得た。
【０１３３】
この非水溶媒に、ＬｉＰＦ６を、１．０ｍｏｌ／リットルの濃度で、溶解させることによって、非水電解液を得た。
【０１３４】
得られた非水電解液を、セパレータ（セルガード社製、品番２３２０、厚さ２５μｍ）に、染み込ませた。
【０１３５】
セルガード（登録商標）２３２０は、ポリプロピレン層とポリエチレン層とポリプロピレン層とで形成された、３層セパレータである。
【０１３６】
上述の正極と負極とセパレータとを用いて、露点が−５０℃に管理されたドライボックスの中で、ＣＲ２０３２規格のコイン型電池を、作製した。
【０１３７】
＜実施例２〜１６＞
上述の実施例１から、前駆体を、それぞれ変えた。
【０１３８】
表１に、実施例２〜１６の正極活物質を製造する際の前駆体と、合成した正極活物質の組成比と、が示される。
【０１３９】
これ以外は、上述の実施例１と同様にして、実施例２〜１６の正極活物質を合成した。
【０１４０】
なお、実施例２〜１６の各前駆体は、実施例１と同様に、化学量論比で秤量して混合した。例えば、実施例７であれば、各前駆体をＬｉ２Ｏ／ＭｎＯ２／Ｍｎ２Ｏ３／Ｂｉ２Ｏ３＝６／４／１／１のモル比でそれぞれ秤量して混合した。
【０１４１】
また、実施例２〜１６の正極活物質として得られた化合物の空間群は、いずれも、Ｆｍ−３ｍであった。
【０１４２】
また、実施例２〜１６のそれぞれの正極活物質を用いて、上述の実施例１と同様にして、実施例２〜１６のコイン型電池を作製した。
【０１４３】
＜比較例１＞
Ｌｉ２ＣＯ３とＭｎ２Ｏ３とＮｂ２Ｏ５をＬｉ２ＣＯ３／Ｍｎ２Ｏ３／Ｎｂ２Ｏ５＝０．６／０．３／０．１のモル比でそれぞれ秤量した。
【０１４４】
得られた原料を、適量のφ３ｍｍのジルコニア製ボールとエタノールと共に、４５ｃｃジルコニア製容器に入れ、アルゴングローブボックス内で密閉した。
【０１４５】
アルゴングローブボックスから取り出し、遊星型ボールミルで、３００ｒｐｍで１０時間処理した。
【０１４６】
得られた混合物を、アルゴン気流中、９５０℃で１０時間焼成することで、化合物を得た。
【０１４７】
得られた化合物に対して、粉末Ｘ線回折測定を実施した。
【０１４８】
得られた化合物の空間群は、Ｆｍ−３ｍであった。
【０１４９】
また、得られた化合物の組成を、ＩＣＰ発光分光分析法および不活性ガス溶融―赤外線吸収法により求めた。
【０１５０】
その結果、得られた化合物の組成は、Ｌｉ１．２Ｍｎ０．６Ｎｂ０．２Ｏ２であった。
【０１５１】
また、得られた化合物を正極活物質として用いて、上述の実施例１と同様にして、コイン型電池を作製した。
【０１５２】
＜電池の評価＞
正極に対する電流密度を１．０ｍＡ／ｃｍ２に設定し、５．２Ｖの電圧に達するまで、実施例１の電池を充電した。
【０１５３】
その後、放電終止電圧を２．０Ｖに設定し、１．０ｍＡ／ｃｍ２の電流密度で、実施例１の電池を放電させた。
【０１５４】
実施例１の電池の初回エネルギー密度は、８４１ｍＷｈ／ｇであった。
【０１５５】
正極に対する電流密度を１．０ｍＡ／ｃｍ２に設定し、５．２Ｖの電圧に達するまで、比較例１の電池を充電した。
【０１５６】
その後、放電終止電圧を２．０Ｖに設定し、１．０ｍＡ／ｃｍ２の電流密度で、比較例１の電池を放電させた。
【０１５７】
比較例１の電池の初回エネルギー密度は、５８０ｍＷｈ／ｇであった。
【０１５８】
また、実施例１と同様にして、実施例２〜１６のコイン型電池のエネルギー密度を測定した。
【０１５９】
以上の結果が、表１に示される。
【０１６０】
【表１】
2017152369.tif 000003
【０１６１】
表１に示されるように、実施例１〜１６の電池の初回エネルギー密度は５８０ｍＷｈ／ｇよりも大きな値を有する。
【０１６２】
すなわち、実施例１〜１６の電池の初回エネルギー密度は、比較例１の電池のエネルギー密度よりも、高い。
【０１６３】
この理由としては、実施例１〜１６では、Ｎｂよりも有効核電荷の高く、かつ、充放電時に酸化還元反応が可能な元素を、固溶させたことが考えられる。これにより、放電作動電圧が高く、かつ高容量となったことにより、エネルギー密度が良化したと考えられる。
【０１６４】
また、表１に示されるように、実施例２〜１１の電池の初回エネルギー密度は、実施例１の電池の初回エネルギー密度よりも、低い。
【０１６５】
この理由としては、Ｃｏが最も有効核電荷が高いため、より放電作動電圧が高くなったことが考えられる。これにより、エネルギー密度が良化したと考えられる。
【０１６６】
また、表１に示されるように、実施例２の電池の初回エネルギー密度は、実施例１の電池の初回エネルギー密度と、ほぼ同等の値を示した。
【０１６７】
この理由としては、ＭｎはＣｏと比較して有効核電荷は低いが、フェルミ準位近傍にＭｎと酸素軌道が適切に重なることにより、Ｃｏよりも酸素の酸化還元反応を利用することができたことが考えられる。これにより、放電容量が高くなったことで、エネルギー密度が実施例１と同等の値を示したと考えられる。
【０１６８】
また、表１に示されるように、実施例３の電池の初回エネルギー密度は、実施例２の電池の初回エネルギー密度よりも、高い。この理由としては、有効核電荷の高いＮｉで置換したことにより放電作動電圧が高くなったことが考えられる。これにより、エネルギー密度が向上したと考えられる。
【０１６９】
また、表１に示されるように、実施例１１の電池の初回エネルギー密度は、実施例２の電池の初回エネルギー密度よりも、低い。
【０１７０】
この理由としては、実施例１１においてはＬｉ／Ｍｎ比が１であるため、Ｌｉのパーコレーションパスが適切に確保されず、Ｌｉイオン拡散性が低下したことが考えられる。これにより、エネルギー密度が低下したと考えられる。
【０１７１】
また、表１に示されるように、実施例１２の電池の初回エネルギー密度は、実施例２の電池の初回エネルギー密度よりも、低い。
【０１７２】
この理由としては、実施例１２の電池の初回充電では、結晶構造内のＬｉを過剰に引き抜いたことにより、結晶構造が不安定化したことで、放電で挿入されるＬｉ量が低下したことが考えられる。これにより、エネルギー密度が低下したと考えられる。
【０１７３】
また、表１に示されるように、実施例１３の電池の初回エネルギー密度は、実施例２の電池の初回エネルギー密度よりも、低い。
【０１７４】
この理由としては、実施例１３においては、合成時のＬｉ欠損により、Ｍｎが規則配列することで、Ｌｉイオンのパーコレーションパスが十分に確保できず、Ｌｉイオン拡散性が低下したことが考えられる。これにより、エネルギー密度が低下したと考えられる。
【０１７５】
また、表１に示されるように、実施例１４の電池の初回エネルギー密度は、実施例２の電池の初回エネルギー密度よりも、低い。
【０１７６】
この理由としては、実施例１４においては、初期構造のアニオン欠陥により、充電時における酸素脱離が進行し、結晶構造が不安定化したことが考えられる。これにより、エネルギー密度が低下したと考えられる。
【０１７７】
また、表１に示されるように、実施例１５の電池の初回エネルギー密度は、実施例２の電池の初回エネルギー密度よりも、低い。
【０１７８】
この理由としては、実施例１５の電池の初回充電では、結晶構造内のＬｉを過剰に引き抜いたことにより、結晶構造が不安定化したことで、放電で挿入されるＬｉ量が低下したことが考えられる。これにより、エネルギー密度が低下したと考えられる。
【０１７９】
また、表１に示されるように、実施例１６の電池の初回エネルギー密度は、実施例２の電池の初回エネルギー密度よりも、低い。
【０１８０】
この理由としては、実施例１６においては、合成時のＬｉ欠損により、Ｍｎが規則配列することで、Ｌｉイオンのパーコレーションパスが十分に確保できず、Ｌｉイオン拡散性が低下したことが考えられる。これにより、エネルギー密度が低下したと考えられる。
【０１８１】
以上の実施例２および実施例１１〜１６の結果から、組成式ＬｉｘＭｎｙＯ２において、１．９≦ｘ＋ｙ≦２．０、かつ、１．５≦ｘ／ｙ≦２．０を満たすことで、初回エネルギー密度をより高めることができることがわかった。この結果について、組成式ＬｉｘＭｎｙＯ２のＭｎの一部を他の元素にした場合においても、同様の効果が得られることは推定できる。
【産業上の利用可能性】
【０１８２】
本開示の正極活物質は、二次電池などの電池の正極活物質として、好適に利用されうる。
【符号の説明】
【０１８３】
１０    電池
１１    ケース
１２    正極集電体
１３    正極活物質層
１４    セパレータ
１５    封口板
１６    負極集電体
１７    負極活物質層
１８    ガスケット
２１    正極
２２    負極
【図１】
2017152369.tif 000004
【図２】
2017152369.tif 000005